(57)【要約】  マゼンタ〜バイオレット〜ブルーの色相範囲での耐光性の良好なインクジェット捺染用インクセットを提供する。  本発明のインクジェット捺染用インクセットは、それぞれ色素、水、及び水溶性有機溶剤を少なくとも含有する、マゼンタインク及びブルーインクの２色のインクを有するインクジェット捺染用インクセットであって、該マゼンタインクが、色素として少なくとも下記式（１）で表される色素又はその塩を含有する。式（１）中、Ｒ１は水素原子等を表し、ｎは２〜４の整数を表し、ＸはＮＲ３Ｒ４、ＳＲ５、又はＯＲ６を表し、Ｒ３及びＲ４は置換基としてヒドロキシ基を有するＣ２−Ｃ６アルキル基等を表し、Ｒ５は置換基としてスルホ基を有してもよいＣ２−Ｃ６アルキル基等を表し、Ｒ６は水素原子等を表し、Ｒ７は水素原子等を表す。2014065181.tif 000013
2014065181.tif 000002
【特許請求の範囲】
【請求項１】
それぞれ色素、水、及び水溶性有機溶剤を少なくとも含有する、マゼンタインク及びブルーインクの２色のインクを含むインクジェット捺染用インクセットであって、
前記マゼンタインクが、色素として少なくとも下記式（１）で表される色素又はその塩を含有する、インクジェット捺染用インクセット。
【化１】
2014065181.tif 000012
［式（１）中、Ｒ１は、水素原子又はＣ１−Ｃ６アルキル基であり、
ｎは、２〜４の整数であり、
Ｘは、ＮＲ３Ｒ４、ＳＲ５、又はＯＲ６であり、
Ｒ３及びＲ４はそれぞれ独立に、水素原子；Ｃ１−Ｃ６アルキル基；置換基としてヒドロキシ基、メトキシ基、カルボキシ基、又はスルホ基を有するＣ２−Ｃ６アルキル基；アラルキル基；置換基としてカルボキシ基又はスルホ基を有してもよいアリール基であり、
Ｒ３とＲ４とはヘテロ原子を含むか又は含まない環を形成していてもよく、
Ｒ５は、置換基としてヒドロキシ基、メトキシ基、カルボキシ基、又はスルホ基を有してもよいＣ２−Ｃ６アルキル基であり、
Ｒ６は、水素原子又はＣ１−Ｃ６アルキル基であり、
Ｒ７は、水素原子；Ｃ１−Ｃ６アルキル基；置換基としてシアノ基、カルボキシ基、ヒドロキシ基、メトキシカルボニル基、エトキシカルボニル基、又はアセチル基を有するＣ２−Ｃ６アルキル基；又は、置換基としてメチル基又はハロゲン原子を有してもよいアリール基である。］
【請求項２】
前記ブルーインクが、色素としてアントラキノン色素を含有する、請求項１に記載のインクジェット捺染用インクセット。
【請求項３】
前記アントラキノン色素が、Ｃ．Ｉ．Ａｃｉｄ  Ｂｌｕｅ  ２３、２５、２７、３５、４０、４１、４３、４５、４７、４９、５２、５７、５８、６２、６２：１、６３、６４、６５、６８、６９、７４、７８、７８：１、７９、８０、８１、８１：１、９６、１１１、１１２、１２４、１２７、１２７：１、１２９、１２９：１、１３８、１３８：１、１４０、１４５、１５０、１７５、２１５、２３０、２７７、２７７：１、３４４から選択される色素である、請求項２に記載のインクジェット捺染用インクセット。
【請求項４】
前記ブルーインクが、色素として少なくともＣ．Ｉ．Ａｃｉｄ  Ｂｌｕｅ  １１２又はＣ．Ｉ．Ａｃｉｄ  Ｂｌｕｅ  １４０を含有する、請求項１〜３のいずれか一項に記載のインクジェット捺染用インクセット。
【請求項５】
前記式（１）で表される色素において、
Ｒ１が水素原子であり、
ｎが２〜４の整数であり、
ＸがＮＲ３Ｒ４、ＯＲ６、又はＳＲ５であり、
Ｒ３及びＲ４がそれぞれ独立に、水素原子；Ｃ１−Ｃ６アルキル基；置換基としてヒドロキシ基又はスルホ基を有するＣ２−Ｃ６アルキル基であり、
Ｒ５が置換基としてヒドロキシ基、カルボキシ基、又はスルホ基を有してもよいＣ２−Ｃ６アルキル基であり、
Ｒ６が水素原子又はＣ１−Ｃ６アルキル基であり、
Ｒ７が水素原子；又は、置換基としてシアノ基を有するＣ２−Ｃ６アルキル基である、請求項１〜４のいずれか一項に記載のインクジェット捺染用インクセット。
【請求項６】
前記マゼンタインク及び前記ブルーインクのそれぞれの総質量中における色素の総含有量が、いずれも０．５〜２０質量％である、請求項１〜５のいずれか一項に記載のインクジェット捺染用インクセット。
【請求項７】
前記マゼンタインクの総質量中における色素の総含有量が２〜１０質量％であり、前記ブルーインクの総質量中における色素の総含有量が２〜８質量％である、請求項１〜６のいずれか一項に記載のインクジェット捺染用インクセット。
【請求項８】
前記ブルーインクに含有される色素の全てがＣ．Ｉ．Ａｃｉｄ  Ｂｌｕｅ  １１２又はＣ．Ｉ．Ａｃｉｄ  Ｂｌｕｅ  １４０である、請求項１〜７のいずれか一項に記載のインクジェット捺染用インクセット。
【請求項９】
前記マゼンタインクに含有される色素の全てが前記式（１）で表される色素又はその塩である、請求項１〜８のいずれか一項に記載のインクジェット捺染用インクセット。
【請求項１０】
請求項１〜９のいずれか一項に記載のインクジェット捺染用インクセットを用い、少なくとも以下の工程Ａ〜工程Ｃの３工程を順次行うことを含む、繊維のインクジェット捺染方法。
工程Ａ：前記インクジェット捺染用インクセットに含まれる各インクの液滴を記録信号に応じてそれぞれ吐出させ、繊維に付着させる工程。
工程Ｂ：前記工程Ａにより付着させた各インクの液滴中の色素を、熱により前記繊維に固着させる工程。
工程Ｃ：前記繊維に残存する未固着の色素を洗浄する工程。
【請求項１１】
前記繊維が、ポリアミド繊維、及びポリアミド繊維を含有する混紡繊維から選択される繊維である、請求項１０に記載のインクジェット捺染方法。
【請求項１２】
請求項１０又は１１に記載のインクジェット捺染方法により印捺された繊維。
【請求項１３】
ポリアミド繊維、及びポリアミド繊維を含有する混紡繊維から選択される繊維の印捺に用いられる、請求項１〜９のいずれか一項に記載のインクジェット捺染用インクセット。
【発明の詳細な説明】
【技術分野】
【０００１】
本発明は、インクジェット捺染用インクセット及びそれを用いた繊維の捺染方法に関する。
【背景技術】
【０００２】
インクジェットプリンタを用いた繊維のインクジェット捺染は、スクリーン捺染、ローラー捺染、ロータリー捺染等の捺染方法に比べ、製版工程が不要であり工程が短縮できること；デジタル化されたデザインを、コンピュータを介してそのままプリントできること；多品種の製品を少量ずつであっても生産することが可能であること；色素（染料）色糊の廃液等が大幅に削減できること；等の多くのメリットがある。一方、従来の製版捺染に比べ、プリント速度が遅いこと；濃色を再現し難いこと；等の課題があった。このためインクジェット捺染は、見本反の製造や少量生産の範囲で使用されることが多かった。
近年、コンピュータの画像処理やプリントヘッド製造の技術的進歩によりインクジェットプリンタのプリント速度が大幅に向上されてきたことに加え、プリントデザインのデジタル化、プリント加工の多様化・小ロット化が市場で要求されてきたこと等を背景に、インクジェット捺染の普及が進んでいる。
インクジェット捺染用のインクとしては、シルク、ナイロン等のポリアミド系繊維用の酸性染料インク；ポリエステル系繊維用の分散染料インク；綿、レーヨン等のセルロース系繊維用の反応性染料（反応染料）インク；等が販売されている。【０００３】
酸性染料を用いたインクジェット捺染においては、通常、ブラック、イエロー、マゼンタ（レッドが用いられることもある）、及びブルー（シアンが用いられることもある）の４色のインクセットが用いられる。インクジェット捺染に用いるインクの性能としては、高画質、高堅牢性の印捺物の提供が可能で、且つ吐出安定性にも優れることが要望される。これらの要望に対し、これまでも種々のインクやインクセットが提案されてきた。その１つとして、Ｃ．Ｉ．Ａｃｉｄ  Ｂｌｕｅ  １１２又はＣ．Ｉ．Ａｃｉｄ  Ｂｌｕｅ  １４０を含有するインクが挙げられる。しかし、印捺物に対する各種の堅牢性がこれまで以上に求められており、従来のインクセットでは、特にマゼンタとブルーの混色部分における耐光性が悪いという問題が挙げられていた。
インクジェット捺染においては、通常、マゼンタインク及びブルーインクを用いてマゼンタ〜バイオレット〜ブルーの色相範囲を再現する。この色相範囲において、十分な耐光性を有するインクセットの提供が、市場から強く要望されている。【０００４】
特許文献１には、後記する式（１）で表されるアゾ化合物が開示されている。
特許文献２〜３には、Ｃ．Ｉ．Ａｃｉｄ  Ｂｌｕｅ  １１２を含有するインクジェット捺染用インク組成物が開示されている。
特許文献４には、Ｃ．Ｉ．Ａｃｉｄ  Ｂｌｕｅ  １４０を含有するインクジェット捺染用インク組成物が開示されている。
特許文献５には、良好な発色性と良好な堅牢性とを同時に得ることができるとされる、Ｃ．Ｉ．Ａｃｉｄ  Ｒｅｄ  １３１を含有するインクジェット捺染用インク組成物が開示されている。
【先行技術文献】
【特許文献】
【０００５】
【特許文献１】特表平１０−５０４８５６号公報
【特許文献２】特開２００４−２１０８０６号公報
【特許文献３】特開２００７−２３８７９８号公報
【特許文献４】特開２００４−２１７８１９号公報
【特許文献５】特開２００７−０３１５６２号公報
【発明の概要】
【発明が解決しようとする課題】
【０００６】
本発明は、マゼンタ〜バイオレット〜ブルーの色相範囲での耐光性が良好な、インクジェット捺染用のインクセットの提供を課題とする。
【課題を解決するための手段】
【０００７】
本発明者らは上記課題を解決すべく鋭意研究を重ねた結果、特定の色素を含有する、少なくともマゼンタ及びブルーの２色のインクを備えるインクジェット捺染用インクセットが、マゼンタ〜バイオレット〜ブルーの色相範囲での耐光性に優れることを見出し、本発明を完成させた。
すなわち本発明は、以下の［１］〜［１３］に関する。【０００８】
［１］
それぞれ色素、水、及び水溶性有機溶剤を少なくとも含有する、マゼンタインク及びブルーインクの２色のインクを含むインクジェット捺染用インクセットであって、
前記マゼンタインクが、色素として少なくとも下記式（１）で表される色素又はその塩を含有する、インクジェット捺染用インクセット。
【化１】
2014065181.tif 000003
［式（１）中、Ｒ１は、水素原子又はＣ１−Ｃ６アルキル基であり、
ｎは、２〜４の整数であり、
Ｘは、ＮＲ３Ｒ４、ＳＲ５、又はＯＲ６であり、
Ｒ３及びＲ４はそれぞれ独立に、水素原子；Ｃ１−Ｃ６アルキル基；置換基としてヒドロキシ基、メトキシ基、カルボキシ基、又はスルホ基を有するＣ２−Ｃ６アルキル基；アラルキル基；置換基としてカルボキシ基又はスルホ基を有してもよいアリール基であり、
Ｒ３とＲ４とはヘテロ原子を含むか又は含まない環を形成していてもよく、
Ｒ５は、置換基としてヒドロキシ基、メトキシ基、カルボキシ基、又はスルホ基を有してもよいＣ２−Ｃ６アルキル基であり、
Ｒ６は、水素原子又はＣ１−Ｃ６アルキル基であり、
Ｒ７は、水素原子；Ｃ１−Ｃ６アルキル基；置換基としてシアノ基、カルボキシ基、ヒドロキシ基、メトキシカルボニル基、エトキシカルボニル基、又はアセチル基を有するＣ２−Ｃ６アルキル基；又は、置換基としてメチル基又はハロゲン原子を有してもよいアリール基である。］【０００９】
［２］
上記ブルーインクが、色素としてアントラキノン色素を含有する、上記［１］に記載のインクジェット捺染用インクセット。
［３］
上記アントラキノン色素が、Ｃ．Ｉ．Ａｃｉｄ  Ｂｌｕｅ  ２３、２５、２７、３５、４０、４１、４３、４５、４７、４９、５２、５７、５８、６２、６２：１、６３、６４、６５、６８、６９、７４、７８、７８：１、７９、８０、８１、８１：１、９６、１１１、１１２、１２４、１２７、１２７：１、１２９、１２９：１、１３８、１３８：１、１４０、１４５、１５０、１７５、２１５、２３０、２７７、２７７：１、３４４から選択される色素である、上記［２］に記載のインクジェット捺染用インクセット。
［４］
上記ブルーインクが、色素として少なくともＣ．Ｉ．Ａｃｉｄ  Ｂｌｕｅ  １１２又はＣ．Ｉ．Ａｃｉｄ  Ｂｌｕｅ  １４０を含有する、上記［１］〜［３］のいずれか一項に記載のインクジェット捺染用インクセット。
［５］
上記式（１）で表される色素において、
Ｒ１が水素原子であり、
ｎが２〜４の整数であり、
ＸがＮＲ３Ｒ４、ＯＲ６、又はＳＲ５であり、
Ｒ３及びＲ４がそれぞれ独立に、水素原子；Ｃ１−Ｃ６アルキル基；置換基としてヒドロキシ基又はスルホ基を有するＣ２−Ｃ６アルキル基であり、
Ｒ５が置換基としてヒドロキシ基、カルボキシ基、又はスルホ基を有してもよいＣ２−Ｃ６アルキル基であり、
Ｒ６が水素原子又はＣ１−Ｃ６アルキル基であり、
Ｒ７が水素原子；又は、置換基としてシアノ基を有するＣ２−Ｃ６アルキル基である、上記［１］〜［４］のいずれか一項に記載のインクジェット捺染用インクセット。
［６］
上記マゼンタインク及び上記ブルーインクのそれぞれの総質量中における色素の総含有量が、いずれも０．５〜２０質量％である、上記［１］〜［５］のいずれか一項に記載のインクジェット捺染用インクセット。
［７］
上記マゼンタインクの総質量中における色素の総含有量が２〜１０質量％であり、上記ブルーインクの総質量中における色素の総含有量が２〜８質量％である、上記［１］〜［６］のいずれか一項に記載のインクジェット捺染用インクセット。
［８］
上記ブルーインクに含有される色素の全てがＣ．Ｉ．Ａｃｉｄ  Ｂｌｕｅ  １１２又はＣ．Ｉ．Ａｃｉｄ  Ｂｌｕｅ  １４０である、上記［１］〜［７］のいずれか一項に記載のインクジェット捺染用インクセット。
［９］
上記マゼンタインクに含有される色素の全てが上記式（１）で表される色素又はその塩である、上記［１］〜［８］のいずれか一項に記載のインクジェット捺染用インクセット。
［１０］
上記［１］〜［９］のいずれか一項に記載のインクジェット捺染用インクセットを用い、少なくとも以下の工程Ａ〜工程Ｃの３工程を順次行うことを含む、繊維のインクジェット捺染方法。
工程Ａ：上記インクジェット捺染用インクセットに含まれる各インクの液滴を記録信号に応じてそれぞれ吐出させ、繊維に付着させる工程。
工程Ｂ：上記工程Ａにより付着させた各インクの液滴中の色素を、熱により上記繊維に固着させる工程。
工程Ｃ：上記繊維に残存する未固着の色素を洗浄する工程。
［１１］
上記繊維が、ポリアミド繊維、及びポリアミド繊維を含有する混紡繊維から選択される繊維である、上記［１０］に記載のインクジェット捺染方法。
［１２］
上記［１０］又は［１１］に記載のインクジェット捺染方法により印捺された繊維。
［１３］
ポリアミド繊維、及びポリアミド繊維を含有する混紡繊維から選択される繊維の印捺に用いられる、上記［１］〜［９］のいずれか一項に記載のインクジェット捺染用インクセット。
【発明の効果】
【００１０】
本発明のインクジェット捺染用インクセット、及びこれを使用するインクジェット捺染方法により、マゼンタ〜バイオレット〜ブルーの色相範囲での耐光性に優れる印捺画像を得ることができる。
【発明を実施するための形態】
【００１１】
以下に、本発明を詳細に説明する。
なお、本明細書においては特に断りのない限り、実施例を含めて「％」及び「部」数についてはいずれも質量基準で記載する。また同様に、単に「色素」と記載したときは、「色素又はその塩」の両者を意味する。
【００１２】
上記式（１）中、Ｃ１−Ｃ６アルキル基としては、直鎖、分岐鎖、又は環状のアルキル基が挙げられる。
その具体例としては、メチル、エチル、ｎ−プロピル、ｎ−ブチル、ｎ−ペンチル、ｎ−ヘキシル等の直鎖のもの；イソプロピル、イソブチル、ｔ−ブチル、イソペンチル、ｔ−ペンチル、イソヘキシル、ｔ−ヘキシル等の分岐鎖のもの；シクロプロピル、シクロブチル、シクロペンチル、シクロヘキシル等の環状のもの；等が挙げられる。
これらの中では直鎖又は分岐鎖のものが好ましく、直鎖のものがより好ましい。
【００１３】
Ｃ２−Ｃ６アルキル基としては、上記Ｃ１−Ｃ６アルキル基のうち、Ｃ２−Ｃ６の範囲のものと同じ基が挙げられる。好ましいもの等についても同じである。
【００１４】
アラルキル基としては、好ましくはＣ６−Ｃ１２アリールＣ１−Ｃ１０アルキル基、より好ましくはフェニルＣ１−Ｃ６アルキル基、さらに好ましくはフェニルＣ１−Ｃ４アルキル基（具体例としてはフェニルメチル、２−フェニルエチル、３−フェニルプロピル、４−フェニルブチル、５−フェニルペンチル、５−フェニルヘキシル、ナフチルメチル、ナフチルエチル等のアルキル部分が直鎖のもの；α−メチルベンジル等のアルキル部分が分岐鎖のもの）等が挙げられる。
【００１５】
アリール基としては、Ｃ６−Ｃ１０アリール基；環構成原子として窒素原子を１つ又は２つ有してもよい、５又は６員環アリール基；等が挙げられる。
前者の具体例としては、フェニル基やナフチル基が挙げられる。これらの中ではフェニル基が好ましい。
後者の具体例としては、窒素原子を１つ有するものとして、２−、３−、又は４−ピリジル基；窒素原子を２つ有するものとして、ピラジル基、３−又は４−ピリダジニル基、１−、４−、又は５−ピリミジニル基；等が挙げられる。
【００１６】
ハロゲン原子としては、フッ素原子、塩素原子、臭素原子、又はヨウ素原子が挙げられる。これらの中ではフッ素原子又は塩素原子が好ましく、塩素原子がより好ましい。
【００１７】
Ｒ３とＲ４とがヘテロ原子を含むか又は含まない環を形成するとき、前者としてはヘテロ原子として窒素原子又は酸素原子を１つ含む環を形成するのが好ましい。
前者の具体例としては、−ＮＲ３Ｒ４の形で、１，４−ピペラジン−１−イル、４−メチルピペラジン−１−イル、モルホリン−４−イル等が挙げられる。
後者としては、−ＮＲ３Ｒ４の形で、５又は６員環を形成するのが好ましい。その具体例としては、ピロリジン−１−イル、ピペリジン−１−イル等が挙げられる。
【００１８】
上記のうち、式（１）で表される色素としては、
Ｒ１が水素原子であり、
ｎが２〜４の整数であり、
ＸがＮＲ３Ｒ４、ＯＲ６、又はＳＲ５であり、
Ｒ３及びＲ４がそれぞれ独立に、水素原子；Ｃ１−Ｃ６アルキル基；置換基としてヒドロキシ基又はスルホ基を有するＣ２−Ｃ６アルキル基であり、
Ｒ５が置換基としてヒドロキシ基、カルボキシ基、又はスルホ基を有してもよいＣ２−Ｃ６アルキル基であり、
Ｒ６が水素原子又はＣ１−Ｃ６アルキル基であり、
Ｒ７が水素原子；又は、置換基としてシアノ基を有するＣ２−Ｃ６アルキル基である色素が好ましい。
これらの中でも、
ＸがＮＲ３Ｒ４であり、
Ｒ３及びＲ４がそれぞれ独立に、置換基としてヒドロキシを有するＣ２−Ｃ６（好ましくはＣ２−Ｃ４）アルキル基であり、
Ｒ７が水素原子である色素がより好ましい。
【００１９】
上記式（１）で表される色素の具体例を下記表１に挙げるが、該式（１）で表される色素はこれらの具体例に限定されるものではない。
【００２０】
【表１】
2014065181.tif 000004
【００２１】
上記式（１）で表される色素のうち特に好ましいものとして、下記式（２）で表される色素が挙げられる。
【００２２】
【化２】
2014065181.tif 000005
【００２３】
インクの色調を望みの色に微調整する目的で、上記マゼンタインクは、式（１）で表される色素以外の他の色素を本発明により得られる効果を阻害しない範囲で含有してもよい。この際の式（１）で表される色素と他の色素との混合割合は、他の色素の物性等にもよるため一概にいうことは困難である。しかし、おおよその目安としては、マゼンタインクに含有される色素の総質量に対して、いずれも質量基準で他の色素は通常０〜５０％、好ましくは０〜２５％、より好ましくは０〜２０％、さらに好ましくは０〜１０％、特に好ましくは０〜５％である。
【００２４】
上記マゼンタインクの色調を望みの色に微調整する目的で該インクに含有される他の色素としては、例えば、Ｃ．Ｉ．Ａｃｉｄ  Ｒｅｄ  １、６、８、９、１３、１８、２７、３５、３７、５２、５４、５７、７３、８２、８８、９７、９７：１、１０６、１１１、１１４、１１８、１１９、１２７、１３１、１３８、１４３、１４３：１、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、４４７等のレッド色の色素が挙げられる。これらの中ではＣ．Ｉ．Ａｃｉｄ  Ｒｅｄ  ５２、１３１、２４９、２８９等が好ましい。
【００２５】
上記ブルーインクに含有される色素は特に制限されず、公知の色素を用いることができる。色素としては、顔料よりも染料が好ましい。
ブルーインクに含有する色素としては、例えば、Ｃ．Ｉ．Ａｃｉｄ  Ｂｌｕｅ  １、７、９、１５、２３、２５、２７、３５、４０、４１、４３、４５、４７、４９、５２、５７、５８、６１：１、６２、６２：１、６３、６４、６５、６８、６９、７２、７４、７８、７８：１、７９、８０、８１、８１：１、８３、９０、９２、９６、１０３、１０４、１１１、１１２、１１３、１１４、１２０、１２４、１２７、１２７：１、１２８、１２９、１２９：１、１３８、１３８：１、１４０、１４２、１４５、１５０、１５６、１５８、１７１、１７５、１８２、１８５、１９３、１９９、２０１、２０３、２０４、２０５、２０７、２０９、２１５、２２０、２２１、２２４、２２５、２２９、２３０、２３９、２４９、２５８、２６０、２６４、２７７、２７７：１、２７８、２７９、２８０、２８４、２９０、２９６、２９８、３００、３１７、３２４、３３３、３３５、３３８、３４２、３４４、３５０等のブルー色の色素が挙げられる。
これらの中でもアントラキノン色素が好ましく、Ｃ．Ｉ．Ａｃｉｄ  Ｂｌｕｅ  ２３、２５、２７、３５、４０、４１、４３、４５、４７、４９、５２、５７、５８、６２、６２：１、６３、６４、６５、６８、６９、７４、７８、７８：１、７９、８０、８１、８１：１、９６、１１１、１１２、１２４、１２７、１２７：１、１２９、１２９：１、１３８、１３８：１、１４０、１４５、１５０、１７５、２１５、２３０、２７７、２７７：１、３４４から選択される色素がより好ましい。特に好ましくはＣ．Ｉ．Ａｃｉｄ  Ｂｌｕｅ  １１２（以下、「ＡＢ１１２」という。）又はＣ．Ｉ．Ａｃｉｄ  Ｂｌｕｅ  １４０（以下、「ＡＢ１４０」という。）である。
【００２６】
インクの色調を望みの色に微調整する目的で、上記ブルーインクは、ＡＢ１１２又はＡＢ１４０以外の他の色素を本発明により得られる効果を阻害しない範囲で含有してもよい。この際のＡＢ１１２又はＡＢ１４０と他の色素との混合割合は、他の色素の物性等にもよるため一概にいうことは困難である。しかし、おおよその目安としては、ブルーインクに含有される色素の総質量に対して、他の色素は通常０〜５０％、好ましくは０〜２５％、より好ましくは０〜２０％、さらに好ましくは０〜１０％、特に好ましくは０〜５％である。
【００２７】
上記ブルーインクの色調を望みの色に微調整する目的で該インクに含有される他の色素としては、例えば、上記ブルーインクに含有される色素のうち、ＡＢ１１２及びＡＢ１４０を除いた残りの色素と同じものが挙げられる。
【００２８】
耐光性を重視するときは、他の色素は混合せずに、上記マゼンタインクが含有する色素の全てを式（１）で表される色素とし、上記ブルーインクが含有する色素の全てをＡＢ１１２又はＡＢ１４０とするのが特に好ましい。
【００２９】
上記のマゼンタインク及びブルーインクのそれぞれの総質量中における色素の総含有量は、いずれも通常０．５〜２０％である。
また、マゼンタインクの総質量中における色素の総含有量が２〜１０％であり、ブルーインクの総質量中における色素の総含有量が２〜８％であるのが好ましい。
【００３０】
上記のインクセットは、マゼンタインク及びブルーインクの２色の他に、フルカラーの捺染を目的として、イエロー、シアン、及びブラックの各インクを加えた５色のインクセットとしてもよい。イエロー、シアン、及びブラックの各インクに含有される色素は公知のものでよく、特に制限されない。色素としては、顔料よりも染料が好ましく、酸性染料であることがより好ましい。５色のインクセットとするとき、イエロー、シアン、及びブラックの各インクに含有される色素は１種類でもよいし、２種類以上を併用してもよい。
【００３１】
上記５色のインクセットとして用いるとき、イエローインクに含有される色素としては、例えば、Ｃ．Ｉ．Ａｃｉｄ  Ｙｅｌｌｏｗ  １、３、１１、１７、１８、１９、２３、２５、３６、３８、４０、４０：１、４２、４４、４９、５９、５９：１、６１、６５、７２、７３、７９、９９、１０４、１１０、１５９、１６９、１７６、１８４、１９３、２００、２０４、２０７、２１５、２１９、２１９：１、２２０、２３０、２３２、２３５、２４１、２４２、２４６等のイエロー色の色素が挙げられる。これらの中ではＣ．Ｉ．Ａｃｉｄ  Ｙｅｌｌｏｗ  １１０、７９が好ましい。
【００３２】
上記５色のインクセットとして用いるとき、シアンインクに含有される色素としては、例えば、上記ブルーインクに含有されるブルー色の色素と同じものが挙げられる。それらの中ではＣ．Ｉ．Ｄｉｒｅｃｔ  Ｂｌｕｅ  ８６、８７が好ましい。
なお、シアンインクを併用するときは、ブルーインクとシアンインクとがそれぞれ含有する色素は、異なる色素であることが好ましい。また、これらのインクのうち少なくとも一方が２種類以上の色素を含有するときは、該２種類以上の色素のうち少なくとも１種類は他方が含有する色素と異なる色素であることが好ましい。
シアンインクの総質量中における色素の総含有量は通常０．５〜１５％、好ましくは１〜１０％、より好ましくは２〜７．５％である。
【００３３】
上記５色のインクセットとして用いるとき、ブラックインクに含有される色素としては、例えば、Ｃ．Ｉ．Ａｃｉｄ  Ｂｌａｃｋ  １、２、３、２４、２４：１、２６、３１、５０、５２、５２：１、５８、６０、６３、１０７、１０９、１１２、１１９、１３２、１４０、１５５、１７２、１８７、１８８、１９４、２０７、２２２等のブラック色の色素が挙げられる。これらの中ではＣ．Ｉ．Ａｃｉｄ  Ｂｌａｃｋ  ５２、１７２が好ましい。
【００３４】
上記ブラックインクとしては、ブルー色、オレンジ色、及びレッド色の３色の色素を含有する、いわゆる配合ブラックインクとしてもよい。また、配合ブラックインクの色調を望みの色に微調整する目的で、さらに他の色素を含有してもよい。
【００３５】
上記配合ブラックインクに含有されるブルー色の色素としては、上記「ブルーインクに含有される色素」として挙げたブルー色の色素と同じものが挙げられる。
【００３６】
上記配合ブラックインクに含有されるオレンジ色の色素としては、例えば、Ｃ．Ｉ．Ａｃｉｄ  Ｏｒａｎｇｅ  ３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８等が挙げられる。
【００３７】
上記配合ブラックインクに含有されるレッド色の色素としては、上記「マゼンタインクの色調を望みの色に微調整する目的で該インクに含有される他の色素」として挙げたレッド色の色素と同じものが挙げられる。
【００３８】
上記配合ブラックインクの色調を望みの色に微調整する目的でさらに含有される他の色素としては、例えば、Ｃ．Ｉ．Ａｃｉｄ  Ｂｒｏｗｎ  ２、４、１３、１４、１９、２８、４４、１２３、２２４、２２６、２２７、２４８、２８２、２８３、２８９、２９４、２９７、２９８、３０１、３５５、３５７、４１３等のブラウン色の色素；Ｃ．Ｉ．Ａｃｉｄ  Ｖｉｏｌｅｔ  １７、１９、２１、４２、４３、４７、４８、４９、５４、６６、７８、９０、９７、１０２、１０９、１２６等のバイオレット色の色素；Ｃ．Ｉ．Ａｃｉｄ  Ｇｒｅｅｎ  １、５、９、１２、１６、１９、２０、２５、２７、２８、４０、４３、５６、７３、８１、８４、１０４、１０８、１０９等のグリーン色の色素；等がそれぞれ挙げられる。
【００３９】
上記ブラックインク又は配合ブラックインクの総質量中における色素の総含有量は、通常０．５〜２０％、好ましくは２〜１７％、より好ましくは５〜１５％である。
なお、配合ブラックインクとするとき、配合ブラックインクに含有されるブルー、オレンジ、レッドの各色素の含有量は、用いる色素の物性等により変化するため一概に決めることは困難である。その目安としては、配合ブラックインクに含有される色素の総含有量に対して、ブルー、オレンジ、レッドの各色素の含有量は、通常それぞれ０．２〜１５％、０．２〜１０％、０．１〜１０％、好ましくは１〜１５％、０．５〜５％、０．５〜５％、より好ましくは２．５〜１０％、１．２５〜５％、１．２５〜５％である。
【００４０】
上記５色のインクセットにより得られる印捺物のフルカラーの色調を、より多彩な色相として表現する目的で、上記５色のインクセットに、一般に「特色」等と呼称されるインクをさらに加えて６色〜１６色のインクセットとして捺染に用いることもある。このような特色インクとしては、ライトブルー、ライトマゼンタ、ライトイエロー、ライトシアン、ライトブラック、オレンジ、ゴールデンイエロー、レッド、グリーン、バイオレット、ネイビー等の各色のインクが挙げられる。
【００４１】
上記特色インクのうち、ライトブルー、ライトマゼンタ、ライトイエロー、ライトシアン、及びライトブラックの各「ライト」インクについては、上記５色のインクのうち対応する色のインクに含有する色素として挙げたものの中から、それぞれ独立に色素を選択して含有してもよい。また、これらの「ライト」インクとしては、上記５色のインクのうち対応する色のインクに含有される色素と同じ色素を含有し、その色素の含有量をそれぞれ低減したインクとして用いるのが好ましい。これらの「ライト」インクに含有される各色素の含有量は、用いる色素の物性等により変化するため一概に決めることは困難である。しかし、その目安としては、各「ライト」インクの総質量に対して、色素の含有量は通常０．０２５〜５％、好ましくは０．０５〜２．５％、より好ましくは０．０５〜２％である。
ただし、上記５色のインクセットに加えて対応する色の「ライト」インクを併用するとき、５色のインクセットを構成するインクに含有されるそれぞれの色素の総含有量は、対応する色の「ライト」インクに含有される色素の総含有量より多いものとする。一例としては、ブルーインクとライトブルーインクとを併用するとき、ライトブルーインクの総質量に対して含有される色素の総含有量が５％であれば、ブルーインクの総質量に対して含有される色素の総含有量の下限は５％より多い量とする。
【００４２】
上記特色インクのうち、オレンジインクに含有される色素としては、上記「配合ブラックインクに含有されるオレンジ色の色素」として挙げたものと同じものが挙げられる。これらの中ではＣ．Ｉ．Ａｃｉｄ  Ｏｒａｎｇｅ  ３３、９５が好ましい。
【００４３】
上記特色インクのうち、ゴールデンイエローインクに含有される色素としては、上記「特色インクのうち、オレンジインクに含有される色素」として挙げたものと、好ましいものを含めて同じものが挙げられる。これらの中ではＣ．Ｉ．Ａｃｉｄ  Ｏｒａｎｇｅ  ３３、９５が好ましい。
ただし、オレンジインクとゴールデンイエローインクとを併用するときは、オレンジインクとゴールデンイエローインクとがそれぞれ含有する色素は、異なる色素であることが好ましい。また、これらのインクのうち少なくとも一方が２種類以上の色素を含有するときは、２種類以上の色素のうち少なくとも１種類は他方が含有する色素と異なる色素であることが好ましい。
さらに、ゴールデンイエローインクとしては、上記イエローインクに含有される少なくとも１種類の色素と、上記オレンジインクに含有される少なくとも１種類の色素との両方を含有する配合インクも好ましく挙げられる。ゴールデンイエローインクを配合インクとするとき、好ましいイエロー色素としてはＣ．Ｉ．  Ａｃｉｄ  Ｙｅｌｌｏｗ  ７９、１１０等が挙げられる。また同様に、好ましいオレンジ色素としてはＣ．Ｉ．  Ａｃｉｄ  Ｏｒａｎｇｅ  ３３、９５等が挙げられる。
【００４４】
上記特色インクのうち、レッドインクに含有される色素としては、上記「マゼンタインクの色調を望みの色に微調整する目的で該インクに含有される他の色素」として挙げたレッド色の色素と同じものが挙げられる。それらの中ではＣ．Ｉ．Ａｃｉｄ  Ｒｅｄ  ２４９、３３７、４４７が好ましい。
【００４５】
上記特色インクのうち、グリーンインクに含有される色素としては、例えば、Ｃ．Ｉ．Ａｃｉｄ  Ｇｒｅｅｎ  １、５、９、１２、１６、１９、２０、２５、２７、２８、４０、４３、５６、７３、８１、８４、１０４、１０８、１０９等が挙げられる。これらの中ではＣ．Ｉ．Ａｃｉｄ  Ｇｒｅｅｎ  ２８が好ましい。
【００４６】
上記特色インクのうち、バイオレットインクに含有される色素としては、上記「配合ブラックインクの色調を望みの色に微調整する目的でさらに含有される他の色素」として挙げたバイオレット色の色素と同じものが挙げられる。それらの中ではＣ．Ｉ．Ａｃｉｄ  Ｖｉｏｌｅｔ  ４８が好ましい。
【００４７】
上記特色インクのうち、ネイビーインクに含有される色素としては、上記「ブルーインクに含有される色素」として挙げたものと同じものが挙げられる。それらの中ではＣ．Ｉ．  Ａｃｉｄ  Ｂｌｕｅ  ２２９、３００が好ましい。
【００４８】
上記ネイビーインクとしては、ブルー色及びバイオレット色の２色；又は、ブルー色、バイオレット色、及びブラック色の３色；の色素を含有する、いわゆる配合ネイビーインクとしてもよい。さらに、配合ネイビーインクの色調を望みの色に微調整する目的で、
さらに他の色素を含有させてもよい。
【００４９】
上記配合ネイビーインクに含有されるブルー色の色素としては、上記「ブルーインクに含有される色素」として挙げたブルー色の色素と同じものが挙げられる。それらの中ではＣ．Ｉ．Ａｃｉｄ  Ｂｌｕｅ  １１２が好ましい。
【００５０】
上記配合ネイビーインクに含有されるバイオレット色の色素としては、上記「特色インクのうち、バイオレットインクに含有される色素」として挙げたバイオレット色の色素と、好ましいものも含めて同じものが挙げられる。
【００５１】
上記配合ネイビーインクに含有されるブラック色の色素としては、上記「ブラックインクに含有される色素」として挙げたブラック色の色素と同じものが挙げられる。これらの中ではＣ．Ｉ．Ａｃｉｄ  Ｂｌａｃｋ  ５２が好ましい。
【００５２】
上記配合ネイビーインクの総質量中における色素の総含有量は、通常０．５〜２０％、好ましくは２〜１５％、より好ましくは５〜１０％である。
また、配合ネイビーインクとするとき、配合ネイビーインクに含有される各色素の含有量は、用いる色素の物性等により変化するため一概に決めることは困難である。その目安としては、配合ネイビーインクに含有される色素の総含有量に対して、ブルー及びバイオレットの２色の色素を配合するとき各色素の含有量は、通常それぞれ０．３〜１５％、０．２〜１５％、好ましくは１〜１０％、１〜１０％、より好ましくは２．５〜７．５％、２．５〜７．５％である。また、ブルー、バイオレット、及びブラックの３色の色素を配合するとき、各色素の含有量は、通常それぞれ０．２〜１０％、０．２〜１０％、０．１〜１０％、好ましくは１〜７．５％、０．５〜７．５％、０．５〜７．５％、より好ましくは１．５〜５％、１．５〜５％、１．５〜５％である。
なお、ブルーインクと、シアンインク及び／又はネイビーインクとを併用するときは、ブルーインクと、シアンインク及び／又はネイビーインクとがそれぞれ含有する色素は、異なる色素であることが好ましい。また、これらのインクのうち少なくとも１つのインクが２種類以上の色素を含有するときは、該２種類以上の色素のうち少なくとも１種類は、他のインクが含有する色素と異なる色素であることが好ましい。
【００５３】
上記の色素は、粉末状；塊状；ウェットケーキ；等のいずれの状態のものでも使用することができる。市販品として入手できる色素には、例えば「工業染色用粉末」、「インクジェット用」等の各種の品質があり、製造方法や純度等がそれぞれ異なり、液状品もある。それらの中には塩化ナトリウムや硫酸ナトリウム等の無機塩を、総質量中におおよそ１０〜４０質量％も含有する製品も存在する。
インクジェット捺染用インクとしては、インクの保存安定性及びインクジェットプリンタからの吐出精度等を良好にするため、できるだけ不純物の少ない色素等を使用するのが好ましい。また、特に精製操作を行わない水等は、カルシウムイオン、マグネシウムイオン等の金属イオンを含むため、このような未精製の水等をインクに使用すると、微量ながら該イオン等がインクに混入する。
上記の無機塩及び金属イオンを含めて、本明細書においては便宜上、「無機不純物」と以下記載する。
これらの無機不純物は、インク中の色素の溶解度及びインク自体の貯蔵安定性を著しく悪化させ、また、インクジェットプリンタヘッドの腐食・磨耗の原因ともなる。このため、無機不純物はインク中から除去することが好ましい。これらの無機不純物を除去する方法としては、例えば限外濾過法、逆浸透法、イオン交換法等の公知の方法が挙げられる。
インクの総質量中に含有してもよい無機不純物の含有量の上限は、通常１％以下、好ましくは０．５％以下、より好ましくは０．１％以下である。下限は０％、すなわち検出機器の検出限界以下でよい。
【００５４】
上記式（１）で表される色素の塩は、無機又は有機陽イオンと形成する塩を意味する。
そのうち無機陽イオン塩の具体例としては、アルカリ金属塩、アルカリ土類金属塩、及びアンモニウム塩が挙げられる。これらの中で、好ましい無機陽イオン塩としては、リチウム、ナトリウム、カリウムの塩及びアンモニウム（ＮＨ４＋）塩が挙げられる。
有機陽イオンの塩としては、例えば下記式（３）で表される４級アンモニウムイオンの塩が挙げられるが、これらに限定されるものではない。
また、遊離酸、及びそれらの各種の塩の混合物でもよいし、色素が互変異性体を有するときは、その互変異性体の遊離酸及びそれらの各種の塩をも含む混合物であってもよい。例えばナトリウム塩とアンモニウム塩との混合物、遊離酸とナトリウム塩との混合物、リチウム塩、ナトリウム塩、及びアンモニウム塩の混合物等、いずれの組み合わせであってもよい。
塩の種類によっては溶解性等の色素の物性値が異なるときもある。このため、必要に応じて適宜塩の種類を選択したり、複数の塩等を含むときにはその比率を変化させたりすること等も好ましく行われる。
造塩や塩交換等の方法は、いずれも公知の方法を用いることができる。
【００５５】
【化３】
2014065181.tif 000006
【００５６】
上記式（３）において、Ｚ１、Ｚ２、Ｚ３、Ｚ４は、それぞれ独立に水素原子、アルキル基、ヒドロキシアルキル基、及びヒドロキシアルコキシアルキル基よりなる群から選択される基を表し、Ｚ１〜Ｚ４の全てが水素原子となることはない。
上記式（３）におけるＺ１、Ｚ２、Ｚ３、Ｚ４のアルキル基の具体例としては、メチル、エチル、ｎ−プロピル、イソプロピル、ｎ−ブチル、イソブチル、ｓｅｃ−ブチル、ｔ−ブチル等の、直鎖又は分岐鎖のＣ１−Ｃ４アルキル基が挙げられる。
ヒドロキシアルキル基の具体例としては、ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基が挙げられる。
ヒドロキシアルコキシアルキル基の具体例としては、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシＣ１−Ｃ４アルコキシＣ１−Ｃ４アルキル基が挙げられる。これらの中ではヒドロキシＣ１−Ｃ４アルコキシＣ１−Ｃ４アルキル基（好ましくはヒドロキシエトキシＣ１−Ｃ４アルキル基）が好ましい。
上記のうち特に好ましいものとしては、水素原子；メチル；ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基；ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシエトキシＣ１−Ｃ４アルキル基；が挙げられる。
上記式（３）として好ましいＺ１、Ｚ２、Ｚ３、Ｚ４の組み合わせの具体例を下記表２に示す。
【００５７】
【表２】
2014065181.tif 000007
【００５８】
上記のマゼンタインク及びブルーインクに含有される水溶性有機溶剤としては、多価アルコール類、ピロリドン類等が挙げられる。水溶性有機溶剤の含有量は、インクの総質量に対して通常１〜５０％、好ましくは５〜４０％である。
多価アルコール類としては、グリセリン、１，３−ペンタンジオール、１，５−ペンタンジオール等のヒドロキシ基を２つ〜３つ有するＣ２−Ｃ６アルコール；ジグリセリン、ポリグリセリン等のポリグリセリルエーテル；ポリオキシエチレンポリグリセリルエーテル、ポリオキシプロピレンポリグリセリルエーテル等のポリオキシＣ２−Ｃ３アルキレンポリグリセリルエーテル；エチレングリコール、ジエチレングリコール、トリエチレングリコール、プロピレングリコール、ポリエチレングリコール等の、モノ、ジ、又はトリＣ２−Ｃ３アルキレングリコール；ポリエチレングリコール、ポリプロピレングリコール等の、繰り返し単位が４以上で分子量が約２００００以下程度のポリＣ２−Ｃ３アルキレングリコール（好ましくは液状のもの）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の多価アルコールのＣ１−Ｃ４モノアルキルエーテル；等が挙げられる。
ピロリドン類としては、２−ピロリドン、Ｎ−メチル−２−ピロリドン等のピロリドン類；等が挙げられる。
これらの中ではグリセリン、ジエチレングリコール、プロピレングリコール、ブチルカルビトール、及び２−ピロリドンが好ましい。
水溶性有機溶剤は、単独で使用しても併用してもよい。
【００５９】
上記のマゼンタインク及びブルーインクは、色素、水、水溶性有機溶剤以外の成分として、例えば界面活性剤、ｐＨ調整剤、防腐防黴剤等のインク調製剤を、必要に応じてさらに含有してもよい。インク調製剤は合計で、インクの総質量に対して通常０〜１０％、好ましくは０．０５〜５％程度である。
【００６０】
界面活性剤としては、アニオン、カチオン、両性、及びノニオンの各界面活性剤が挙げられる。これらの中ではカチオン界面活性剤が好ましい。
アニオン界面活性剤としては、アルキルスルホカルボン酸塩、α−オレフィンスルホン酸塩、ポリオキシエチレンアルキルエーテル酢酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
カチオン界面活性剤としては、２−ビニルピリジン誘導体、ポリ４−ビニルピリジン誘導体等が挙げられる。
両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレンアルコール系；他の具体例として、例えば、日信化学社製の商品名サーフィノール１０４、１０５ＰＧ５０、８２、４２０、４４０、４６５、４８５、オルフィンＳＴＧ；等が挙げられる。
これらの中ではサーフィノールが好ましく、サーフィノール１０４ＰＧ５０、サーフィノール４４０がより好ましい。
【００６１】
上記ｐＨ調整剤としては、インクのｐＨを６．０〜１１．０の範囲に制御できるものであれば任意の物質を使用することができる。例えば、ジエタノールアミン、ジメチルエタノールアミン、ジエチルエタノールアミントリエタノールアミン等のアルカノールアミン；水酸化リチウム、水酸化ナトリウム、水酸化カリウム等のアルカリ金属の水酸化物；水酸化アンモニウム（アンモニア水）；又は、炭酸リチウム、炭酸ナトリウム、炭酸カリウムなどのアルカリ金属の炭酸塩；トリス（ヒドロキシメチル）アミノメタン；等が挙げられる。
これらの中ではトリエタノールアミンが好ましい。インクの総質量中におけるｐＨ調整剤の含有量は、通常０．０１〜２％、好ましくは０．０５〜１％である。
【００６２】
上記防腐防黴剤としては、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アベシア社製プロクセルＧＸＬ等、好ましくはプロクセルＧＸＬ；等が挙げられる。
【００６３】
上記の各インクは、色素、水、水溶性有機溶剤、及び必要に応じて上記のインク調製剤を混合することによって調製される。各成分は、各インクに対してそれぞれ独立に選択してもよいし、異なっていてもよい。色素以外の成分については各インク共に同じものを選択するのが好ましい。ただし、各インク中における各成分の含有量は、含有する色素の物性等に応じて個別に調整するのが好ましい。
【００６４】
各インクの総質量中における各成分の含有量を、以下にまとめて記載する。
色素の総含有量は、特に上記していないときは通常０．５〜１５％、好ましくは１〜１０％、より好ましくは１〜７．５％である。ただし、「ライト」インクのときは通常０．０２５〜５％、好ましくは０．０５〜２．５％、より好ましくは０．０５〜２％である。
水溶性有機溶剤の含有量は、通常１〜５０％、好ましくは５〜４０％である。
インク調製剤の含有量は、合計で通常０〜１０％、好ましくは０．０５〜５％である。
なお、これらの成分以外の残部は水である。
【００６５】
上記の各インクは、上記の成分を混合し、溶液とすることにより得られる。インクジェット捺染用インクとしては、メンブランフィルタ等で得られたインク溶液を濾過することにより、夾雑物を除いたインクとして使用するのが好ましい。メンブランフィルタの孔径は、通常０．１〜１μｍ、好ましくは０．１〜０．５μｍである。
【００６６】
上記の各インクの２５℃における粘度は、Ｅ型粘度計にて測定したときに３〜２０ｍＰａ・ｓ；プレート法にて測定したときに２０〜４０ｍＮ／ｍ；の各範囲内であるのが好ましい。インクの粘度は上記の範囲で、プリンタの吐出量；応答速度；インク液滴の飛行特性；インクジェットヘッドの特性；等を考慮し、適切な値に調整するのがよい。
【００６７】
上記のインクジェット捺染方法は、インクとして少なくとも上記マゼンタインク及び上記ブルーインクの２色のインクセットを用い、少なくとも以下の工程Ａ〜工程Ｃの３工程を順次行うことを含む繊維のインクジェット捺染方法である。
［工程Ａ］
少なくとも上記マゼンタインク及び上記ブルーインクのうち１種類のインクの液滴を記録信号に応じて吐出させ、繊維に付着させる工程。
［工程Ｂ］
上記工程Ａにより繊維に付着させたインクの液滴中の色素を、熱により繊維に固着させる工程。
［工程Ｃ］
繊維に残存する未固着の色素を洗浄する工程。
【００６８】
また、上記工程Ａ〜工程Ｃの３工程に加えて、繊維に対して色素のにじみ防止等を目的とした前処理を施す工程を、上記工程Ａの前にさらに含んでもよく、繊維の前処理工程を含むのが好ましい。
【００６９】
上記のインクジェット捺染方法に用いる繊維としては、ポリアミド繊維、及びポリアミド繊維を含有する混紡繊維から選択される繊維が好ましい。ポリアミド繊維としては、例えばシルク、ウール等の天然繊維、ナイロン等の合成ポリアミド繊維が挙げられる。混紡繊維としては、これらのポリアミド繊維を少なくとも含有し、他の繊維と混紡したものが挙げられる。
上記の繊維としては繊維の構造体も含まれ、上記の繊維からなる布帛等が好ましく挙げられる。
【００７０】
上記工程Ａとしては、例えば、少なくとも上記マゼンタインク及び上記ブルーインクが充填された容器（インクタンク、インクカートリッジ等ともいう）をインクジェットプリンタの所定の位置に装填し、記録信号に応じて該インクの液滴を吐出させて、繊維にインクを付着させる方法が挙げられる。フルカラーの印捺物を得るときは、上記の通り、マゼンタ及びブルーインクの２色に加え、上記５色又は必要に応じて６色〜１６色のインクセットを適宜用いることができる。このようなときは、各色のインクは、それぞれの容器に充填され、それらの容器をインクジェットプリンタの所定の位置に装填して使用すればよい。インクジェットプリンタには、例えば機械的振動を利用したピエゾ方式；加熱により生ずる泡を利用したバブルジェット（登録商標）方式；等を利用したものがある。上記インクジェット捺染方法は、いかなる方式のプリンタであっても使用が可能である。
【００７１】
上記工程Ｂとしては、インクが付着した繊維を室温〜１３０℃に０．５〜３０分間程度放置して予備乾燥させた後、スチーミング処理を施して湿熱条件下に該繊維に色素を固着させる方法等が挙げられる。
スチーミング処理としては、湿度８０〜１００％、温度９５〜１０５℃の環境に、５〜２０分間置くことが好ましい。
【００７２】
上記工程Ｃとしては、色素を固着させた後の繊維を、水で洗浄することが好ましい。この洗浄に際して、界面活性剤を含有する水で洗浄してもよい。
上記工程Ｃを行った後、洗浄した繊維を通常５０〜１２０℃で５〜３０分間乾燥し、乾燥された印捺物を得ることができる。
【００７３】
上記工程Ａの前に行う繊維の前処理工程としては、１種類以上の糊材、及び前処理用のｐＨ調整剤の両者を少なくとも含有する水溶液を繊維の処理液とし、予め工程Ａを行う前の繊維に付与する工程が挙げられる。該繊維の処理液中には、さらにヒドロトロピー剤を含むのが好ましい。繊維の処理液中に含有する糊剤、前処理用のｐＨ調整剤、及びヒドロトロピー剤等は、「前処理剤」等と呼称されることもある。
繊維の処理液を繊維に付与する方法としては、例えばパディング法が挙げられる。パディングの絞り率は４０〜９０％程度が好ましく、より好ましくは６０〜８０％程度である。
【００７４】
上記繊維の処理液に含有される糊剤としては、グアー、ローカストビーン等の天然ガム類；澱粉類；アルギン酸ソーダ、ふのり等の海藻類；ペクチン酸等の植物皮類；メチル繊維素、エチル繊維素、ヒドロキシエチルセルロース、カルボキシメチルセルロース等の繊維素誘導体；カルボキシメチル澱粉等の加工澱粉；シラツガム系、ローストビーンガム系等の加工天然ガム類；ポリビニルアルコール、ポリアクリル酸エステル等の合成糊；等が挙げられる。これらの中ではグアー、ローカストビーン等の天然ガム類；シラツガム系、ローストビーンガム系等の加工天然ガム類；等が好ましい。
【００７５】
上記繊維の処理液に含有される前処理用のｐＨ調整剤としては、水溶液とした際に酸性を示すものが好ましい。具体的には、硫酸アンモニウム、酒石酸アンモニウム、及び酢酸アンモニウム等の酸性のアンモニウム塩が挙げられる。これらの中では、硫酸アンモニウムが好ましい。
【００７６】
上記繊維の処理液に含有されるヒドロトロピー剤としては、尿素、ジメチル尿素、チオ尿素、モノメチルチオ尿素、ジメチルチオ尿素等の尿素又はチオ尿素等が挙げられる。これらの中では尿素が好ましい。
上記前処理剤は、それぞれの１種類を単独で用いてもよいし、それぞれの２種類以上を併用してもよいが、後者の方が好ましい。
【００７７】
上記繊維の処理液に含有される前処理剤の含有量は、例えば混紡繊維を用いるとき、混紡繊維の混紡比率等により一概に決めることは困難である。その目安としては、繊維の処理液の総質量に対して、いずれも質量基準で糊剤が０．５〜５％、前処理用のｐＨ調整剤が０．５〜５％、残部が水である。ヒドロトロピー剤をさらに含有するときは、同様に１〜２０％であり、残部が水である。
また、繊維の処理液は酸性であることが好ましい。そのｐＨの範囲としては通常７以下、好ましくは５〜７である。
【００７８】
本発明のインクセットで捺染した繊維は、耐光性のみならず水堅牢度、洗濯堅牢度等の他の堅牢性試験、印捺濃度、彩度、色調、色再現域の広さ等の各種の性能においても優れる。
また、本発明のインクセットは、高粘度インクを必要とする工業用インクジェットヘッドが搭載されたプリンタでの、周波数値によらない吐出性能を発揮することも可能である。
さらに、インクジェット捺染後に一定時間プリンタを放置し、再度吐出（捺染）を開始したときの吐出性も良好である。
したがって、本発明のインクセット及びこれを用いる捺染方法は、繊維の捺染用途に極めて好適である。
【実施例】
【００７９】
以下、実施例により本発明をさらに詳細に説明するが、これらの実施例により本発明は何ら限定されるものではない。
なお、液の温度は内温を測定し、反応や塩析等の操作は特に断りのない限り、いずれも撹拌下で行った。【００８０】
［合成例］
特許文献１に記載の方法に準じ、以下のように上記式（２）で表される色素を合成した。
特許文献１に開示された「モノアゾ化合物（５）」４８．３部を水６００部に加え、３０％水酸化ナトリウム水溶液を加えてｐＨを８に調整した。【００８１】
【化４】
2014065181.tif 000008
【００８２】
酢酸エチル１００部に塩化シアヌル２０．３部を溶解した溶液を、ｐＨ７〜８、温度を１５〜２０℃に維持しつつ加えた。３０分後に、水１２０部に２−アミノエタン−スルホン酸ナトリウム塩１７．８部を溶解した溶液をｐＨ７〜７．５、温度を３０℃に維持しつつ反応混合物に加えた。３０分後、反応混合物を５０℃に加熱し、この温度で１時間撹拌し、次いで生成物を濾過した。得られた湿潤混合物２００部を１−メチル−２−ピロリジノン２００部及びジエタノールアミン溶液２５部の溶液に加えた。この反応混合物を９０℃で３時間加熱し、室温に冷却した。エタノール４００部に酢酸ナトリウム１２部を溶かした溶液を反応混合物に加えた。固体を濾過分取し、エタノール３００部で洗い、６０℃で真空乾燥し、上記式（２）で表される色素を得た。
得られた色素の水中における最大吸収波長（λｍａｘ）は、５１８ｎｍであった。
また、得られた色素の総質量中における無機不純物の含有量は、イオンクロマトグラフィーによる測定から、塩素イオン及び硫酸イオンのいずれも１０ｐｐｍ以下であった。
なお、得られた色素について質量分析、１Ｈ−及び１３Ｃ−ＮＭＲを測定することにより構造確認を行った。その結果、上記式（２）で表される色素であることが確認された。【００８３】
［インクジェット捺染用インクセットの調製］
下記表３に示した各成分を混合し、おおよそ１時間撹拌することによりインク溶液を得た。得られたインク溶液を０．４５μｍのメンブランフィルタ（商品名：セルロースアセテート系濾紙、アドバンテック社製）で濾過することにより、試験用のインクジェット捺染用インクを調製した。インク溶液の調製に用いた「水」はイオン交換水であり、インク溶液のｐＨがｐＨ８〜９になるように１０％水酸化ナトリウム水溶液を加え、総量１００部となるように水を加えて調整した。
なお、表３中の「色素」としては下記表４に記載の各色素を用い、実施例１、実施例２、比較例１、及び比較例２それぞれの、マゼンタ及びブルーの２種類の試験用のインクジェット捺染用インクを調製し、各インクセットとした。また、用いた各色素の部数も下記表４中に記載した。【００８４】
【表３】
2014065181.tif 000009
【００８５】
【表４】
2014065181.tif 000010
【００８６】
［試験染布の調製］
グアー２部、硫酸アンモニウム２部、尿素５部、及び水９１部を含む繊維の処理液を調製し、パッド法によりナイロン布（ナイロンタフタ）に前処理工程を行った。すなわち、ナイロン布を繊維の処理液に浸漬し、ゴムローラーにて余分な液を絞り落とした後、６０℃にて乾燥した。
上記のようにして得たナイロン布に対して、実施例１又は実施例２のインクセットを使用して、インクジェットプリンタ（商品名：ＰＩＸＵＳ  ｉｐ４１００、キヤノン社製）にてマゼンタ〜バイオレット〜ブルーのベタ柄を、それぞれ１００％、８５％、７０％、５５％、４０％、及び２５％の６段階の階調でインクジェット捺染し、グラデーションの印捺物を得た。この印捺物を６０〜８０℃で予備乾燥後、湿度９０％以上、１００〜１０３℃で２０分間スチーミング処理を行った。得られた印捺物を冷水で５分間洗浄した後、乾燥することにより試験染布を得た。これらの試験染布を、それぞれ「染布１」及び「染布２」とする。
実施例１又は実施例２のインクセットの代わりに、比較例１又は比較例２のインクセットを用いる以外は実施例１又は実施例２と同様にして、比較用の試験染布を得た。これらの比較用の試験染布を、それぞれ「比較染布１」及び「比較染布２」とする。【００８７】
［耐光性試験］
スガ試験機（株）社製、商品名：低温キセノンウェザオメーターＸＬ７５を用い、１０万Ｌｕｘ照度、湿度６０％ＲＨ、温度２４℃の条件下に、各試験染布を４０時間放置する試験を行った。試験前後の各試験染布を、測色機を用いて測色し、試験前後の色素の残存率を（試験後の反射濃度／試験前の反射濃度）×１００（％）の式で求めた。
測色機としてはＧＲＥＴＡＧ−ＭＡＣＢＥＴＨ社製、商品名：ＳｐｅｃｔｒｏＥｙｅを用い、試験前の反射濃度Ｄ値が１．０に最も近い階調部分を測色することにより測定した。
なお、試験結果は以下Ａ〜Ｄの４段階で評価した。
Ａ：残存率が９５％以上
Ｂ：残存率が９０％以上で９５％未満
Ｃ：残存率が８５％以上で９０％未満
Ｄ：残存率が８５％未満
結果を下記表５に示す。【００８８】
【表５】
2014065181.tif 000011
【００８９】
表５の結果から明らかなように、染布１及び染布２の反射濃度の残存率は、マゼンタ、バイオレット、及びブルーのいずれの色相においても各比較染布より１０％以上も高く、耐光性に極めて優れることが確認された。
【産業上の利用可能性】
【００９０】
本発明のインクジェット捺染用インクセットは、特にマゼンタ〜バイオレット〜ブルーの色相における耐光性が良好な染布の提供が可能であり、インクジェット捺染用インクセットとして極めて有用である。
【国際調査報告】
2014065181.tif 000014
2014065181.tif 000015
2014065181.tif 000016
2014065181.tif 000017